固定型と可動型で形成された金型装置の金型キャビティ内に、溶融した熱可塑性樹脂を射出充填して成形する樹脂の射出成形方法において、該金型キャビティについて、反意匠面側の金型キャビティ面に、射出充填した樹脂の熱量でガス化する材料を塗布するとともに、意匠面側の金型キャビティ面の温度が反意匠面側の金型キャビティ面の温度より高くなるように設定し、金型キャビティ内に射出充填した樹脂の圧力が、射出完了後、1秒から7秒までの時間範囲内で、0Paとなるようにした樹脂の射出成形方法。前記ガス化する材料が、重曹である請求項1に記載の射出成形方法。前記射出充填完了後、1秒から5秒までの時間範囲内で、金型装置の型締力を低下させる請求項1から請求項2までのいずれか1項に記載の射出成形方法。前記射出完了後、型締力を低下させてから、わずかに型開きする請求項3記載の射出成形方法。前記意匠面を形成する金型キャビティ面の外周部にシール部を配して、成形した樹脂の間に空気が流入することを防止する請求項1から請求項6までのいずれか1項に記載の射出成形方法。前述した特許文献1に開示の技術においては、金型温度によって、樹脂の離型状態をコントロールして、意匠面に発生するヒケを防止する。しかし、金型温度の調整による離型状態のコントロールには、限界があり、意匠面側金型は、製品取り出し後樹脂が変形するような高温にまでは加熱できない。そのため、ガラス転移点温度以上の金型温度では成形品の変形が問題となることがあった。また、反意匠面側の樹脂と金型との離型が遅い場合には、反意匠面側のスキン層が発達して、意匠面側の樹脂が樹脂の収縮の影響を強く受けてしまうために、ヒケ防止の効果が低減することがあった。同様に反意匠面側の金型温度を意匠面側の金型温度より大きく下げすぎると、やはりスキン層の発達を促進してヒケ低減効果が減少することがあった。従って、前述した従来技術においては、金型内での樹脂の離型状態を十分に制御できないケースが発生し、そのような場合には、結果として、意匠面に発生するヒケを防止できない可能性がある。本発明は、以上、説明したような従来技術の問題点に鑑みてなされたものであり、従来技術に比較して、より効果的にヒケを防止する射出成形方法に関する。上記の目的を達成するため、本発明による射出成形方法は、1固定型と可動型で形成された金型装置の金型キャビティ内に、溶融した熱可塑性樹脂を射出充填して成形する樹脂の射出成形方法において、該金型キャビティについて、反意匠面側の金型キャビティ面に、射出充填した樹脂の熱量でガス化する材料を塗布するとともに、意匠面側の金型キャビティ面の温度が反意匠面側の金型キャビティ面の温度より高くなるように設定し、金型キャビティ内に射出充填した樹脂の圧力が、射出完了後、1秒から7秒までの時間範囲内で、0Paとなるようにした。21に記載の射出成形方法において、前記ガス化する材料が、重曹とした。31又は2に記載の射出成形方法において、前記射出充填完了後、1秒から5秒までの時間範囲内で、金型装置の型締力を低下させる。43に記載の射出成形方法において、前記射出完了後、型締力を低下させてから、わずかに型開きする請求項3記載の射出成形方法。51から4までのいずれか1つに記載の射出成形方法において、前記意匠面を形成する金型キャビティ面の外周部にシール部を配して、成形した樹脂の間に空気が流入することを防止した。本発明の射出成形方法に使用する金型は、反意匠面側の金型キャビティ面に、射出充填した樹脂の熱量で熱分解反応してガス化、或いは、蒸発や昇華等の気化反応によりガス化する材料を塗布するとともに、成形中において金型キャビティ内に射出充填した樹脂の圧力が、射出完了後、1秒から7秒までの時間範囲内で、0Paとなるようにした、本発明の射出成形方法によれば、成形中、金型キャビティ内に充填した樹脂の圧力を速やかに0Paとすることによって、反意匠面側の金型キャビティ面に塗布した材料が、速やかに熱分解してガスになる。その結果、反意匠面側の樹脂が金型キャビティ面から短時間で確実に離型するため、意匠面側の樹脂が樹脂収縮の影響を受けにくくなり、その結果として、意匠面に発生するヒケの発生が抑制される。前記射出充填した樹脂の熱量でガス化する材料の1つとして重曹炭酸水素ナトリウムがあり、重曹は熱分解してガスになるが、そのガスは人体に無害で安全であり、環境にやさしく作業性が優れている等の点で好適で、一般に市販されて購入が容易という点でも優れている。なお、仮に、樹脂圧力が0Paとなる時間が1秒間より短い場合は、スキン層が薄過ぎて形状保持性が劣る等の問題が発生する可能性があり、逆に7秒間より長いと金型キャビティと接触している間にスキン層が厚くなり過ぎて改善効果が薄れる可能性がある。従って、1秒から7秒までの時間範囲内で、0Paになるように制御すれば、高い改善効果を期待できる。また、金型キャビティ内に射出充填した樹脂の圧力について、1秒から7秒までの時間範囲内で0Paにする方法として、例えば、樹脂の充填量を調整する等の方法もあるが、時間的制御が簡単等という点で、型締め力を低下させる方法が好ましい。従って、金型内の樹脂圧力を1秒から7秒までの時間範囲内で0Paにする方法としては、射出充填完了後、1秒から5秒までの時間範囲内で、金型装置の型締力を低下させるという方法が好ましい。さらに、本発明の射出成形方法において、溶融した樹脂を金型キャビティ内へ射出充填完了後、型締力低下させてから、わずかに型開きすれば、より確実に、1秒から7秒までの時間範囲内で、金型内の樹脂圧力を0Paになるように制御でき、さらに、その結果として、反意匠面側の金型キャビティ面と樹脂を短時間で確実に離型させることができるので、ヒケの防止効果が高い。また、意匠面を形成する金型キャビティ面については、その外周部にシール部を配して、成形した樹脂の間に空気が流入しにくくすれば、意匠面を形成する金型キャビティ面と製品との密着性が損なわれにくくなるので、ヒケの改善が期待できる。以下、図面等に基づいて本発明の実施形態の好ましい1例について、詳細に説明する。図1から図4は本発明の実施形態に係わり、図1は本実施形態に使用した射出成形装置の全体図である。図2は本実施形態に使用した第1の金型の断面図であり、図3は本実施形態による射出成形方法を実施した場合の樹脂の挙動を説明するための概念図である。図4は本実施形態に使用した第2の金型の断面図である。本実施形態に使用した射出成形装置100は、図1に示すように、金型装置10、型締装置20、射出ユニット30、及び、型締装置20と射出ユニット30を制御する制御装置60とを備えている。そして、型締装置20に取り付けられた金型装置10は、固定型3と可動型4を備えて、両金型が組み合わされた状態で、その内部に金型キャビティ15を形成する構造となっている。図1に示すように固定型3は固定盤1に取り付けられ、可動型4は可動盤2に取り付けられている。従って、後述する型締装置20を作動させることにより、可動型4を固定型3に対して自在に前後進させることができる。次に本実施形態に用いた型締装置20について説明する。図1に示した型締装置20は、可動盤2、固定盤1、エンドプレート5、型締シリンダ22、型締シリンダ22の駆動によって作動するトグル式型締機構8トグル機構8と称することもある、並びに、型締シリンダ22に所望の油圧を供給する図示しない油圧源等を備えて、可動盤2は、固定盤1とエンドプレート5との間に架設した4本のタイバー7に案内されて、型締シリンダ22で駆動されたトグル機構8により、可動型4とともに前後進できるよう構成されている。図1に示す型締装置20においては、タイバー7に図示しない型締力センサLを取り付けており、型締装置20によって金型10を型締めした際に、タイバー7の伸量を検出することにより、型締装置20による金型10の型締力を測定することができる。ここで、図1に示した射出成形装置100の制御装置60は、型締制御装置61によって、型締シリンダ22に油圧を供給する型締制御バルブを制御し、金型装置10を自在に開閉し、また型締できるよう構成されている。なお、図1に示した実施形態においては、型締装置20の駆動装置として、油圧式トグルタイプの型締機構を使用したが、本実施形態に使用できる型締機構はこれに限るものではなく、例えば、ボールネジとサーボモータを使用する電動式の型締装置等を使用しても良い。次に、射出ユニット30は、図1に示すように、バレル32、バレル32に内装されたスクリュ34、バレル32内に樹脂を供給するホッパ38、スクリュ34を前後進させる射出シリンダ40、スクリュ34を回転させる油圧モータ42、並びに、射出シリンダ40と油圧モータ42に所望の油圧を供給する図示しない油圧源等を備え、さらに、バレル32外周面には図示しないヒータ等が取付けられている。射出ユニット30は、油圧モータ42によってスクリュ34が回転することにより、ホッパ38からペレット形状の樹脂をバレル32内に供給する構造となっており、該供給したペレット形状の樹脂は、バレル32に取付けられたヒータによって加熱され、また、スクリュ34の回転によって混練圧縮作用を受けることによって溶融し、スクリュ34の前方に送られる。スクリュ34の前方に送られ、溶融した樹脂溶融樹脂と称することもあるは、射出シリンダ40により前進するスクリュ34によって、バレル32の先端部にあるノズル39から射出することができる。なお、制御装置60は、型締装20置を制御する型締制御部61と該型締制御部に型締条件を設定する型締条件設定器、及び射出ユニット30を制御する射出制御装置63と該射出制御部に射出条件を設定する射出条件設定器等を備えている。ここで、図1に示した射出成形装置100においては、図2に示すように金型装置10内に樹脂通路として、ホットランナーを配しており、該ホットランナーの金型キャビティ15に向かう方向の先端部側にバルブゲート31を配した構成となっている。図1に示した射出成形装置100においては、前述の構成によって、バルブゲート31を開とした状態で射出ユニット30と金型キャビティ15の間の樹脂の流通を可能とし、バルブゲート31を閉とした状態で射出ユニット30と金型キャビティ15の間の樹脂の流れを遮断する。なお、前述の実施形態においては、金型装置10内にバルブゲート31を配する構成としたが、その配置に限るものではないことは勿論であって、本発明の技術思想を逸脱しない範囲で変更が可能である。以下、図2を用いて本実施形態に使用した第1の金型10第1金型10と称することもあるを説明する。本実施形態による第1金型10は、固定型3と可動型4を備えて、両金型が組み合わされた状態で、その内部に金型キャビティ15を形成する構造となっている。第1金型10において成形される樹脂の成形品は、長方形の平板に2本の大きな厚肉のリブが配された所謂、下駄型形状の製品である。ここで、第1金型10で成形される製品は、リブが配されていない側の方の面が、製品の使用の際に最終ユーザから見える可視面であり、外観に美観が要求される意匠面である。従って、図2においては、固定型3が形成する金型キャビティ面が製品の意匠面を形成する意匠面側の金型キャビティ面であり、可動型4が形成する金型キャビティ面が反意匠面側の金型キャビティ面となる。反意匠面側の金型キャビティ面を形成する可動型4には、エジェクタプレート52とエジェクタピン54等が配されている。従って、図1に示すような形で、射出成形装置100に取り付けられた際に、型締装置20に備えられたエジェクタ機構を作動させることによって、エジェクタプレート52が前後進して、エジェクタピン54を前後に駆動する構成となっている。また、第1金型10は、固定型3と可動型4の金型キャビティ面について、それぞれ独立して個別に温度の制御できる温度調整機構を備えており、固定型3には固定型温度調整ラインT1温調ラインT1と称することもある、可動型4には可動型温度調整ラインT2温調ラインT2と称することもあるが、それぞれ別ラインとして配されている。従って、第1金型10は、意匠側の金型キャビティ面を形成する固定型3と、反意匠側の金型キャビティ面を形成する可動型4について、それぞれ異なる温度に設定又昇温可能であって、所望する温度で温度管理可能である。更に、第1金型10は、固定型3と可動型4の金型キャビティ面の近傍について、それぞれ独立して個別に温度と圧力を測定できるセンサを備えており、固定型3については固定型温度測定センサTS1温度センサTS1と称することもある及び固定型圧力測定センサPS1圧力センサPS1と称することもあるを備え、可動型4については可動型温度測定センサTS2温度センサTS2と称することもある及び可動型圧力測定センサPS2圧力センサPS2と称することもあるを備えている。ここで、本発明に使用する金型の特徴は、反意匠面を形成する側の金型キャビティ面に射出充填した樹脂の熱量で熱分解してガス化する材料として、ガス発生用材料Cが塗布されていることである。第1金型10においては、ガス発生用材料Cとして重曹が、反意匠面を形成する側の金型キャビティ面本実施形態においては可動型4側の金型キャビティ面に塗布された状態となっている。図2にその状況を示す。反意匠面側となる可動型4の金型キャビティ面に沿って、重曹が塗布されて、反意匠面側の金型キャビティ面の全体に塗布している。なお、本実施形態できる塗布材料がこれに限らないことは勿論であって、射出時の樹脂温度で熱分解してガス化する、或いは蒸発や昇華等により気化反応してガス化する材料であれば良く、本発明の技術思想を逸脱しない範囲で、他の材料を使用しても良い。例えば、前述の実施形態で使用した重曹以外では、蒸発により気化してガスになる材料として、水を使用しても良く、作業の安全性や製品に与える負の影響などを勘案しながら、樹脂の熱量でガス化する公知の材料を本発明に使用することが可能である。金型キャビティ面の塗布方法としては、例えば、刷け等などの手段によって重曹を直接金型キャビティ面に塗布する方法、或いは、重曹を溶剤で溶かした状態として、金型キャビティにスプレーして吹きつけて固化させる方法等、公知の方法が様々に使用できる。なお、重曹の粉末は、基本的に、加熱することによって、二酸化炭素、炭酸ナトリウム、及び水に分解するが、空気中の水分等を含むと常温でも分解する可能性があるため、金型内で適切にガス化するように、水分量の管理が必要である。以下、本実施形態による射出成形方法について、その実施形態の好ましい1例を、第1実施形態として、図2及び図3を用いて説明する。なお、成形にはABS樹脂を使用した。第1実施形態においては、成形サイクルをスタートさせる前に、固定型3と可動型4の金型温度を事前に設定して金型10を所望する温度まで昇温してから、その温度を保持するように温度管理する。第1実施形態においては、固定型3について温調ラインT1の温度を90°Cと設定し、可動型4について温調ラインT2の温度を80°Cと設定して、昇温開始する。昇温開始すると、固定型3においては温調ラインT1により固定型3に加工された温調ラインT1aの中を熱媒が循環し、また、可動型4においては温調ラインT2により可動型4に加工された温調ラインT2aの中を熱媒が循環して、それぞれ設定された温度まで金型を昇温する。なお、昇温開始してから1時間後には、温度差が10°Cの状態で、良好な温度管理状態となる。なお、第1実施形態においては、固定型3と可動型4に取り付けた温度センサTS1及びTS2により温度管理を実施したが、温度管理はこの方法に限るものでないことは勿論であって、例えば、携帯式の接触式温度センサにより、運転者が測定しながら温調ラインT1或いはT2を調整して温度管理しても良く、できるかぎり、金型キャビティ面の表面部分近くを直に測定しながら金型温度管理することが好ましく、製品の連続運転中に金型キャビティ面温度を測定するタイミングとしては、製品取り出し直後の金型キャビティ温度が好ましい。第1の金型10が温度管理された状態になってから、図31の工程に進み、射出成形方法の成形サイクルをスタートさせる。第1実施形態では、最初の工程として、型締装置20に備えた型締シリンダ22によりトグル機構8を延伸させて、可動盤2を固定盤1の方向に移動させることによって、図32に示すように金型10を型閉動作して、型締力を負荷した状態で型締めする。この際に使用する型締力は、樹脂を成形するに十分な型締力である3000KNである。金型10が十分な型締力で型締めされた状態において、図33の工程に進み、射出ユニット30を作動させて樹脂の射出動作を行うと同時に、ホットランナーの先端部側に配したバルブゲート31を開として、金型キャビティ15内に溶融樹脂本実施形態ではABS樹脂を射出する。第1実施形態では、溶融樹脂を金型キャビティ15内に射出し充填完了した後、すぐに、図34の工程に進み、トグル機構8を屈曲させて型締力を低下させる。この際に重要なポイントは、金型キャビティ15内に射出充填した樹脂の圧力について、1秒から7秒までの時間範囲内で、0Paになるように型締力を低下させる点にある。なお、第1実施形態においては、この工程の際に、射出ユニット30で樹脂圧力を負荷する保圧工程を使用せずに、すぐにバルブゲート31を閉じる。なお、第1実施形態においては、射出ユニット30の射出充填圧力による保圧工程を使用しないので、射出ユニット30のエネルギーが削減できて省エネにつながる。また、保圧工程なしで、すぐに型締力低下させるため金型10の寿命が伸びるという副次的な効果がある。そして、金型キャビティ15内に射出充填した樹脂の圧力について、金型キャビティ15内に配した圧力センサPS2で測定し、該PS2で測定した金型キャビティ内の樹脂圧力が0Paになるまで、型締力を低下させる。第1実施形態において、その際の型締力は、ほぼ0N零であった。なお、第1実施形態においては、好ましい形態として、圧力センサを使用し、樹脂圧力を測定しながら型締力を低下させたが、センサで測定しなくても、型締力をほぼ0N零にすれば、金型キャビティ内の樹脂圧力は、通常、0Paになる。金型キャビティ15内に充填された樹脂が熱収縮している状況下で、金型キャビティ内の樹脂圧力が0Paになると、製品にヒケが生じてくる。しかし、第1実施形態においては、反意匠面側の金型キャビティ面について、重曹が塗布されており、充填した樹脂の熱量により熱分解してガスが発生する。従って、図35に示すように、反意匠面側の樹脂が、意匠面側の樹脂より、確実に早く金型キャビティ面から離型する。従って、意匠面側の樹脂については、樹脂収縮の影響を受けにくくなり、ヒケの発生が抑制される。なお、意匠面側の金型キャビティ面の温度について、反意匠面側の金型キャビティ面の温度より高くなるように設定すれば、意匠面側の樹脂よりも反意匠面側の樹脂が離型しやすくなるという効果が期待できる。しかし、本発明によれば、反意匠面側の金型キャビティ面に、充填した樹脂の熱量により熱分解してガスが発生する材料を塗布することにより、成形中に、意匠面側の金型キャビティ面と樹脂の間にガスを発生させて、離型効果を更に高めることができ、その結果として、製品の意匠面に発生するヒケをより確実に抑制することができる。従って、製品形状などにより、反意匠面側の樹脂が金型キャビティ面から離型しにくい状況下にあっても適応が可能になる。そして、図35の工程が完了後、樹脂が冷却されて固化した後、図36にように、金型10を完全に開いてから、エジェクタ機構を駆動して、エジェクタピン54により、製品を突き出して金型10から、製品を取り出す。また、この際において、最終的に製品が、固定型3に残るか、可動型4に残るか、製品形状などによって決定するが、本実施形態においては、リブの収縮効果によって、可動型4に製品が留まるように構成した。なお、前述した工程で、金型キャビティ15内に射出充填した樹脂の圧力について、1秒から7秒までの時間範囲内で0Paになるようにするためには、射出の際の樹脂量を減らす、射出完了後に型締力を低下させる、或いは、射出完了後に射出ユニットのスクリュを強制的にバックさせてからバルブゲートを閉じる等、の方法が考えられる。樹脂量を減少させる方法と、型締力を低下させる方法については、金型キャビティ内に射出充填した樹脂の圧力を迅速に0Paにすることができるという点で両方法とも効果があり、本発明の適応の範囲である。しかしながら、金型キャビティ内に射出充填した樹脂の圧力を0Paとする手段としては、キャビティ内全体を均等に0Paにできる、又時間的制御が簡単等、効果の点で、型締め力を低下させる方法が好ましい。そのため、第1実施形態では、射出完了してから3秒後に型締力を低下させて、金型キャビティ内に射出充填した樹脂の圧力を迅速に0Paにする方法を採用した。特に薄肉化が求められる成形品においては、ショートショットを回避しながら、所定時間内に射出充填した樹脂の圧力を0Paにするには、型締め力を低下させることが効果的である。また、第1実施形態においては、溶融した樹脂を金型キャビティ内へ射出充填完了後、型締装置20の型締力を低下させたが、そのままトグル機構8を屈曲させてわずかに型開きすれば、より確実に、1秒から7秒までの時間範囲内で、0Paになるように制御できるという点で、さらに好ましい形態である。なお、樹脂圧力が0Paとなる時間が1秒間より短い場合は、充填した樹脂の溶融比率が高いので形状賦形性が劣る、スキン層が薄過ぎて形状保持性が劣る、又製品意匠面側のキャビティ面への張り付き性が悪い、等の問題が発生する可能性があり、7秒間より長いと金型キャビティと接触している間にスキン層が成長して厚くなり過ぎて改善効果が薄れる可能性があるので、1秒から7秒までの時間範囲内で、0Paになるように制御することが好ましい。また、前述の第1金型10においては、反意匠面側の金型キャビティ面について、その大部分に重曹を塗布する構成としたが、本発明の適応範囲としてはこれに限らず、離型しにくい部分などを選択的に選んで、部分的に塗布する場合も本発明の適応範囲である。ここで、第1金型については、固定型3と可動型4の金型キャビティ面について、それぞれ独立して個別に温度の制御できる温度調整機構を備えているので、成形の状況を見ながら、温度が適正範囲に入るように、自由に調整することができる。しかし、意匠面と反意匠面の金型キャビティ面の温度差については、その差が3°C未満であると局部的に温度の逆転領域が現れる可能性があり、30°Cを超えると反意匠面側の樹脂の冷却速度が速くなりすぎてヒケ低減効果が低下する。従って、意匠面を形成する側の金型キャビティ面の温度が、反意匠面側を形成する金型キャビティ面の温度より、3°C以上30°C以内の範囲で高くなるように設定することが好ましい。なお、他の金型10として、例えば、金型を加熱冷却することのできる温調機構を有した温調金型を使用し、ヒケを改善する時に所定の加熱をして、冷却中は金型の温度を低下させるということも可能である。この場合には、製品取出後の製品変形が小さくできる可能性があり、さらに、成形サイクルが短くなるという効果も期待できる。但し、前述の温調金型を使用した場合には、冷却条件を強めたこと等に起因して、意匠面側の樹脂が金型キャビティ面から早々に離型しまうような状況にならないように注意する必要がある。なお、前述の第1実施形態において、溶融した樹脂を金型キャビティ内へ射出充填完了後、金型装置の型締力を低下させてからわずかに型開きすれば、より確実に、1秒から7秒までの時間範囲内で、0Paになるように制御でき、さらに、反意匠面側の樹脂も短時間で確実に離型させることができるので、ヒケの防止効果が高い。なお、この際において、意匠面を形成する金型キャビティ面の外周部にシール部を配して、成形した樹脂の間に空気が流入することを防止すれば、意匠面を形成する金型キャビティ面と樹脂との離型を抑制することができる。図4に第2の金型10B第2金型10Bを示す。第2金型10Bの固定型3の金型キャビティ面には、金型キャビティの外周部を囲むようにして突起部85が形成されている。樹脂を成形した際には、突起部85の周りの樹脂が収縮して、突起部85を挟みこむ形になるため、空気の流れを遮断するシール部として機能する。従って、より意匠面側の樹脂が金型キャビティ面から離型せずに密着した状態になるので、ヒケの発生について抑止効果が向上する。また、前述した第1実施形態では、好ましい形態として、樹脂を射出充填する際において、金型10を十分な型締力で型締めした。しかし、例えば、型締力を低下させて射出充填する射出圧縮、或いはわずかに開いた金型に樹脂を充填してから型締めする射出プレスについても、本発明の適応が可能である。以上、本発明の実施形態として、いくつかの好ましい例を説明したが、本発明を適応できる実施の形態がこれに限らないことは勿論であり、本発明の技術思想を逸脱しない範囲で、適宜、変更可能である。